(57)【要約】本発明は、エチレン系不飽和モノマーから構成され、ｉ）モノエチレン系不飽和モノマーＡ８０〜９９．９質量％及びｉｉ）少なくとも２個の非共役エチレン系不飽和二重結合を有するモノマーＢ０．１〜２０質量％からなり、その際モノマーＡ及びＢの質量割合は、ポリマーを構成するエチレン系不飽和モノマーの全量に対するものである、５００〜２００００ダルトンの範囲内の数平均分子量Ｍｎを有する部分枝分かれしたポリマーに関する。【特許請求の範囲】
【請求項１】
エチレン系不飽和モノマーから構成され、
ｉ）モノエチレン系不飽和モノマーＡ８０〜９９．９質量％及び
ｉｉ）少なくとも２個の非共役エチレン系不飽和二重結合を有するモノマーＢ０．１〜２０質量％
からなり、その際モノマーＡ及びＢの質量割合は、ポリマーを構成するエチレン系不飽和モノマーの全量に対するものである、５００〜２００００ダルトンの範囲内の数平均分子量Ｍｎを有する部分枝分かれしたポリマー。
【請求項２】
モノマーＡが少なくとも１個の反応性基を有する少なくとも１種のモノマーＡ１及び反応性基を有しない少なくとも１種のモノマーＡ２からなる、請求項１記載のポリマー。
【請求項３】
モノマーＡ１がＯＨ基又はオキシラン基を有するアクリル酸及びメタクリル酸のエステルから選択される、請求項２記載のポリマー。
【請求項４】
ポリマーを構成するモノマーの全量のうちのモノマーＡ１の割合が１０〜８０質量％である、請求項２又は３記載のポリマー。
【請求項５】
モノマーＢがアクリル酸又はメタクリル酸少なくとも２個でエステル化されたジオール又はポリオールから選択される、請求項１から４までのいずれか１項記載のポリマー。
【請求項６】
エチレン系不飽和モノマーＡ及びＢを１５０℃より高い温度で塊状で又は溶液中で重合開始剤の存在下にラジカル共重合させることにより得られる、請求項１から５までのいずれか１項記載のポリマー。
【請求項７】
請求項１から６までのいずれか１項記載のポリマーを製造する方法において、モノマーＡ及びＢを１５０℃より高い温度で塊状で又は溶液中で重合開始剤の存在下にラジカル共重合させることを特徴とする、ポリマーの製造方法。
【請求項８】
重合開始剤をモノマーＡ及びＢの全量に対して１〜６質量％の量で使用する、請求項７記載の方法。
【請求項９】
重合を重合調節剤の不在下で実施する、請求項７又は８記載の方法。
【請求項１０】
重合開始剤をペルオキシド及びヒドロペルオキシドから選択する、請求項７から９までのいずれか１項記載の方法。
【請求項１１】
重合すべきモノマーを連続的重合帯域に供給しかつ形成されたポリマーを連続的に重合帯域から取り出す、請求項７から１０までのいずれか１項記載の方法。
【発明の詳細な説明】
【０００１】
本発明は、５００〜２００００ダルトンの範囲内の数平均分子量Ｍｎを有する部分枝分かれしたポリマーに関する。
【０００２】
低分子量ポリマー、即ち最大２００００ダルトンの数平均分子量を有するポリマーは、多数の用途のために、例えば塗料分野における塗料の製造のため、紙コーティング剤、印刷インキ、接着剤及び床磨き剤の製造のために重要である。しばしば、これらは前記の用途において共結合剤（ｃｏｂｉｎｄｅｒ）又は助剤として使用される。さらに、低分子量ポリマーは、工業用ワックスとして並びに清浄剤としてであれ又はシックナーとしてであれ、燃料及びオイルのための添加物として使用される。それらの低分子量同族体に対する低分子量ポリマーの重要な利点は、これらのポリマー及びそれらの溶液の低い粘度であり、このことは加工する際に一般に少ない溶剤消費をもたらす。
【０００３】
低分子量ポリマーの重要なクラスは、ポリマー内に多数の反応性官能基を有するいわゆる官能性化されたポリマーである。この場合、反応性の官能基とは、室温で又は加熱下で別の官能基と結合を形成することができるような官能基であると理解されるべきである。従って、これらは、高分子量ポリマーを製造する際の構成単位として使用される。例えば、ヒドロキシル基で官能性化された低分子量ポリマーは、ポリウレタン及びポリエステルを製造する際の構成単位として使用される。さらに、官能性化されたポリマーは熱硬化性塗料における並びに反応性射出成形（ＲＡＭ）における反応性成分として使用される。
【０００４】
ＵＳ５，５３２，５９８から、アリルアルコール及びプロポキシル化アリルアルコールから誘導されかつひいては官能基としてＯＨ基を有する低分子量アクリレートポリマーが公知である。ＵＳ４，１１７，２３５及びＤＥ４２０３２７７から、反応性官能基を有することができる低分子量ポリマーの製造方法が公知である。
【０００５】
エチレン系不飽和モノマーをベースとする先行技術から公知の低分子量ポリマーは、一般に、その製造のために専らモノエチレン系不飽和モノマーが使用されるので、線状構造を有する。多エチレン系不飽和ポリマーは、このような低分子量ポリマーを製造するためには今日まで使用されなかった。それというのも、これらは急速な分子量増大及び極端な場合には高分子量の三次元の網状組織の形成を生じるからである。
【０００６】
そこで例えば、ＤＥ３６３０１８７には、架橋する二官能価のモノマー０．１〜２質量％を重合して含有する、ジエチレングリコールモノメタクリレート７０〜９９．５質量％及びアクリル酸及びメタクリル酸のエステル及び／又はアミド０．５〜３０質量％をベースとするコポリマーが記載されている。低い温度、例えば６０℃での重合により得られるポリマーは、高分子量の網状重合体であり、このことは親水性モノマーベースと協働して水によるポリマーの高い膨潤性を生じる。
【０００７】
ところで驚異的にも、少なくとも２個の非共役エチレン系不飽和二重結合を有するようなモノマー２０質量％までを有するエチレン系不飽和モノマーを意図的に共重合させることにより、少なくとも部分的にポリマー鎖内に１個以上の枝分かれ部位を有する低分子量ポリマー（部分枝分かれしたポリマー）を製造することができることが判明した。
【０００８】
従って、本発明は、エチレン系不飽和モノマーから構成され、
ｉ）モノエチレン系不飽和モノマーＡ８０〜９９．９質量％及び
ｉｉ）少なくとも２個の非共役エチレン系不飽和二重結合を有するモノマーＢ０．１〜２０質量％
からなり、その際モノマーＡ及びＢの質量割合は、ポリマーを構成するエチレン系不飽和モノマーの全量に対するものである、５００〜２００００ダルトンの範囲内の数平均分子量Ｍｎを有する部分枝分かれしたポリマーに関する。
【０００９】
さらに、本発明は、前記モノマーＡ及びＢを前記の量で１５０℃より高い、有利には１６０℃、特に１７０℃より高い温度で共重合させることにより、前記のようなポリマーの製造方法に関する。
【００１０】
ここにかつ以下に記載の分子量Ｍｎは、例えばポリマーの束一性を利用することにより、例えば蒸気圧浸透法又は膜浸透法により、沸点上昇法、凝固点降下法により又はゲル浸透クロマトグラフィーにより測定することができる数平均分子量である。ここに記載のＭｎの値は、ゲル浸透クロマトグラフィー（ＧＰＣ）で測定したものであり、この場合ポリスチレンを標準として使用した。使用した方法は、例えばＤＩＮ５５６２７−１に記載されている。
【００１１】
本発明によるポリマーは、有利には７００〜１００００ダルトンの範囲内、特に１０００〜６０００ダルトンの範囲内の数平均分子量Ｍｎを有する。
【００１２】
本発明によるポリマーを製造するために使用されるモノエチレン系不飽和モノマーＡは、エチレン系不飽和の、重合可能な二重結合を有するような化合物を包含する。有利には、モノマーＡ少なくとも６０質量％、特に少なくとも８０質量％は、重合可能な二重結合をアクリル基又はメタクリル基の形で有する。
【００１３】
本発明によるポリマーの有利な実施態様は、反応性基を有するものである。反応性基とは、室温であれ又は高めた温度であれ架橋反応のために適当である官能基であると理解されるべきである。このためには、カルボキシル基、ケトン基、アルデヒド基、イソシアネート基、アミノ基及び特にヒドロキシル基及びエポキシ基が属する。従って以下には、反応性官能基を有するモノマーをモノマーＡ１と、反応性官能基を有しないものをモノマーＡ２と称する。本発明のこの有利な実施態様においては、モノマーの全量におけるモノマーＡ１の割合は、一般に１０〜８０質量％、有利には２０〜７０質量％である。
【００１４】
有利なモノマーＡ１は、ＯＨ基又はオキシラン基を有するアクリル酸及びメタクリル酸のエステルである。ＯＨ基を有するアクリル酸もしくはメタクリル酸のエステルの例は、Ｃ１〜Ｃ８−ヒドロキシアルキル（メタ）アクリレート、例えば２−ヒドロキシエチルアクリレート、２−又は３−ヒドロキシプロピルアクリレート、２−ヒドロキシブチルアクリレート、４−ヒドロキシブチルアクリレート、６−ヒドロキシヘキシルアクリレート並びに相応するメタクリレートである。オキシラン基を有するアクリル酸及びメタクリル酸のエステルの例は、グリシジルアクリレート、グリシジルメタクリレート、２，３−エポキシシクロヘキシル−又は３，４−エポキシシクロヘキシルアクリレート又は−メタクリレートである。カルボキシル基を有するモノマーの例は、アクリル酸及びメタクリル酸並びにさらにフマル酸、マレイン酸及びこれらの酸とＣ１〜Ｃ８−アルコールとの半エステルである。アミノ酸を有するモノマーＡ１の例は、２−アミノエチルアクリルアミド、２−アミノエチルメタクリルアミド、２−アミノエチルアクリレート及び−メタクリレート並びに相応するモノ−及びジ−Ｃ１〜Ｃ４−アルキルアミノ化合物である。
【００１５】
有利なモノマーＡ２の例は、Ｃ１〜Ｃ２０−アルキルアクリレート及び−メタクリレート、Ｃ５〜Ｃ１０−シクロアルキルアクリレート及び−メタクリレートであり、この場合前記の化合物はアルキル部分もしくはシクロアルキル部分においてハロゲン化されていてもよく又はＣＨ２基の代わりに１又は２個の隣接しない酸素原子及び／又はイミノ基を有することができる。
【００１６】
このためには、例えば以下のものが挙げられる：メチルアクリレート、エチルアクリレート、ｎ−プロピルアクリレート、イソプロピルアクリレート、ｎ−ブチルアクリレート、イソブチルアクリレート、ｔ−ブチルアクリレート、ｎ−アミルアクリレート、イソアミルアクリレート、ｎ−ヘキシルアクリレート、２−エチルブチルアクリレート、２−エチルヘキシルアクリレート、２−プロピルヘプチルアクリレート、ラウリルアクリレート、ステアリルアクリレート、シクロペンチルアクリレート、シクロヘキシルアクリレート、３−メトキシブチルアクリレート、２−メトキシブチルアクリレート、２−エトキシエチルアクリレート、テトラヒドロフリルアクリレート及び相応するメタクリル酸のエステル。さらに、アクリル基又はメタクリル基を有する適当なモノマーＡ２は、フェニルアクリレート、ベンジルアクリレート、フェネチルアクリレート、２−フェノキシエチルアクリレート、アクリルアミド、メタクリルアミド、Ｎ−メチルアクリルアミド、Ｎ−エチルアクリルアミド、Ｎ，Ｎ−ジメチルアクリルアミド、Ｎ，Ｎ−ジエチルアクリルアミド、Ｎ−フェニルアクリルアミド、オキサゾリジニルエチルアクリレート、メチル−α−クロルアクリレート、メチル−２−シアノアクリレート、２−ニトロ−２−メチルプロピルアクリレート、並びに相応するメタクリレート及びメタクリルアミドである。
【００１７】
さらに、モノマーＡ２としては、ビニル芳香族モノマー、例えばスチレン、α−メチルスチレン、ｔ−ブチルスチレン、ビニルトルエン及びクロルスチレンが該当する。さらに、その他のモノマーＡ２は、１〜２０個の炭素原子を有する脂肪族カルボン酸のビニルエステル及びアリルエステル、例えばビニルアセテート、ビニルプロピオネート、ビニルバレレート、ビニルバーサテート（バーサチック（Ｒ）酸のビニルエステル）、ビニルラウレート及びビニルステアレート、さらにビニルハロゲン化物、例えば塩化ビニル及び塩化ビニリデン、脂肪族Ｃ１〜Ｃ２０−アルコールのビニルエーテル、例えばビニルイソブチルエーテル、ビニルドデシルエーテル及びビニルオクタデシルエーテル、さらに複素環式ビニル化合物、例えばビニルピロリドン、ビニルカプロラクタム、ビニルイミダゾール、ビニルピリジン及び同種のものである。
【００１８】
有利には、ポリマーを構成するモノマーの全量のうちのモノマーＡ２の割合は、少なくとも２０質量％、特に少なくとも３０質量％である。一般に、この割合は９９．９質量％、有利には９９質量％を上回らない。この割合は、モノマーＡ１が存在する場合には９０質量％、特に有利には８０質量％を上回らない。
【００１９】
少なくとも２個の非共役二重結合を有するモノマーＢのうちでは、二重結合の少なくとも１個、有利には少なくとも２個、特に全てがアクリル−及び／又はメタクリル酸基の形で存在するような化合物が有利である。特に、モノマーＢの少なくとも８０質量％、有利には全てのモノマーＢは、重合可能な二重結合がアクリレート基もしくはメタクリレート基の形で存在するようなモノマーＢから選択される。このようなモノマーＢの例は、アクリル酸及び／又はメタクリル酸少なくとも２個でエステル化されているジオール又はポリオールから誘導される。これらには、１，２−エタンジオールジアクリレート、１，３−プロパンジオールジアクリレート、１，４−ブタンジオールジアクリレート、１，６−ヘキサンジオールジアクリレート、ジエチレングリコールジアクリレート、トリエチレングリコールジアクリレート、ジプロピレングリコールジアクリレート及びトリプロピレングリコールジアクリレート、トリメチロールプロパンジ−及び−トリアクリレート、ペンタエリトリット−トリ−及び−テトラアクリレート並びに相応するメタクリレート化合物が属する。
【００２０】
さらに、モノマーＢとしては、エチレン系不飽和カルボン酸、特にアクリル酸及びメタクリル酸のビニルエステル、アリルエステル及びメタリルエステル、例えばアリル（メタ）アクリレート、メタリル（メタ）アクリレート、シクロヘキセニルアクリレート及び−メタクリレート並びにジヒドロジシクロペンタジエニルアクリレート及び−メタクリレート、さらにポリオールのビニルエーテル、アリルエーテル及びメタリルエーテル、例えばブタンジオールジビニルエーテル、ブタンジオールジアリルエーテル及びトリメチロールプロパントリアリルエーテルが該当する。その他のモノマーＢとしては、例えばジアリルフタレート、Ｎ，Ｎ−ジビニル−及びＮ，Ｎ−ジアリルイミダゾリノン、Ｎ，Ｎ−ジビニル−及びＮ，Ｎ−ジアリル尿素並びにジビニルベンゼンが挙げられる。
【００２１】
本発明によるポリマーの製造は、重合開始剤の存在下でのモノマーＡとＢのラジカル共重合により行う。本発明によれば、重合は塊状で又は溶液中で実施することができる。
【００２２】
重合温度は、一般に少なくとも１７０℃である。一般に、重合温度は３００℃、有利には２５０℃、特に２２０℃を上回らない。
【００２３】
重合開始剤としては、エチレン系不飽和モノマーのラジカル重合を開始させることができる、原則的に全ての化合物が該当する。有利には、重合開始剤は、有機ヒドロペルオキシド、アゾエステル及び有機ペルオキシドから選択され、この場合最後に挙げたものが特に有利である。
【００２４】
有機ヒドロペルオキシドの例は、クメンヒドロペルオキシド、ｔ−アミルヒドロペルオキシド、ｔ−ブチルヒドロペルオキシド、ジイソプロピルベンジルヒドロペルオキシドである。アゾエステルの例は、２，２’−アゾ−ジ（２−アセトキシ）プロパンである。有利な有機ペルオキシドは、ペルオキシ基が第三炭素原子に結合されているもの、例えばジクミルペルオキシド、ｔ−ブチルクミルペルオキシド、ジ−ｔ−ブチルペルオキシド、ジ−ｔ−アミルペルオキシド、２，５−ジメチル−２，５−ジ（ｔ−ブチルペルオキシ）ヘキサンである。
【００２５】
本発明による方法においては、開始剤を有利には、重合すべきモノマーに対して１〜６質量％、特に２〜４質量％の量で使用する。より多くの量の、重合すべきモノマーに対して、例えば８質量％までの重合開始剤を使用することもできる。その際には、一般に幾分か低い温度で、しかし有利には１５０℃を下回らない温度で重合させる。
【００２６】
もちろん、重合を重合調節剤（連鎖移動剤）の存在下に実施することもできる。これらは、ＳＨ基を有する化合物及びハロゲン化された炭化水素、例えばクロロホルム、ブロモホルム又は四塩化炭素を包含する。また、本発明による方法で溶剤として使用することができるアルコールを、僅かな範囲で連鎖調節剤として使用することもできる。本発明による重合方法は、前記のアルコールを別にして、連鎖調節剤の不在下で実施するのが有利である。
【００２７】
溶剤は、使用するのであれば、モノマーの全重量に対して５０質量％まで、特に３０質量％までの量で使用する。適当な溶剤の例は、アルコール、例えばｎ−プロパノール、イソプロパノール、ｎ−ブタノール、イソブタノール、エーテルアルコール、例えばエチルグリコールエーテル、エチルジグリコールエーテル、エーテル、例えばエチレングリコールジメチルエーテル、ジエチレングリコールジメチルエーテル、トリエチレングリコールジメチルエーテル、エステル、例えばブチルアセテート、ケトン、例えばメチルアミルケトン、芳香族アルコール、例えばベンジルアルコール、メチルベンジルアルコール、クメンアルコール並びに芳香族及び脂肪族炭化水素、例えばトルエン、キシレン、エチルベンゼン、クメン、ジイソプロピルベンゼン、ジフェニルメタン、テトラリン又はデカリンである。
【００２８】
本発明による方法は、出発物質が反応温度で揮発性であるので、一般に高めた圧力で実施する。実地には、反応は、反応温度で重合混合物の固有蒸気圧下で実施する。
【００２９】
重合は、連続的に又は不連続的にそのために適当な反応容器中で実施することができる。重合の不連続的実施のために適当な重合容器は、有利には加圧下で作業するために設計された通常の撹拌反応容器である。
【００３０】
本発明による方法の不連続的実施は、バッチ法、セミバッチ法又はフィード法として構成することができる。バッチ法の際には、重合すべきモノマー、重合開始剤及び場合により使用される溶剤を重合反応器に供給しかつこれらを重合温度に加熱しかつ該重合温度を所望の転化率が達成されるまで保つ。セミバッチ法の場合には、重合すべきモノマーに重合開始剤の一部及び場合により所望の溶剤を重合反応器内で装入し、これらを重合温度に加熱しかつ次いで重合の過程で残りの量の開始剤を加える。
【００３１】
フィード法に場合には、溶剤及び場合により重合すべきモノマーの一部及び場合により重合開始剤の一部を、但し有利には重合すべきモノマー及び必要な開始剤の２０％以下を重合容器に装入し、該混合物を重合温度に加熱し、かつ次いで重合条件下で残りの量の重合開始剤及び重合すべきモノマーを重合条件下で加える。重合すべきモノマー及び開始剤の添加速度は、もちろん重合速度、放出される重合熱及び重合容器からの熱導出に基づき決定される。フィード時間は、一般に１０分間〜４時間の範囲内、有利には３０分間〜２時間の範囲内である。これに引き続き一般にはなお転化を完全にするために後重合段階を実施する。これは数分間、例えば１０〜２０分間、せいぜい５時間までであってよくかつ２時間を超えないのが有利である。
【００３２】
本発明による方法を連続的に実施するための適当な重合容器は、撹拌反応容器の他にまた管型反応器、ループ型反応器、環状ギャップ型反応器、有利には例えばＤＥ４２０３２７７及びＤＥ４２０３２７８に記載されているような、０．５〜１０ｍｍの環状ギャップを有するものである。これらの刊行物は、引用により本願発明に包含される。本発明による方法を実施するためには、環状ギャップ型反応器が有利である。適当な環状ギャップ型反応器の例はまた、テイラー渦流のための周辺条件が満足されているものである。このような反応器は、例えばＤＥ−Ａ１９８２８７４２（これは同様に引用により完全に本願発明に包含される）に記載されている。
【００３３】
本発明による方法の連続的態様を実施するためには、一般に出発物質を分離したフィード流を介して、又は有利には開始剤、モノマー及び場合により溶剤からなる混合物を重合反応器に供給しかつ生成したポリマーを連続的に取り出す。重合すべきモノマーの反応性、所望の重合転化率及び反応器形状に基づき、反応器内での重合すべき反応混合物の平均滞在時間は、１分間から２時間まででありかつ特に２分間〜０．５時間の範囲内にある。
【００３４】
この場合には、反応器から取り出した生成物流の一部を新鮮なモノマー及び開始剤と一緒に重合反応器に戻すのが有利であることが立証された。再循環させる生成物流の新たに供給するモノマー＋開始剤の量に対する比は、戻し比（ｒｅｔｕｒｎ ｒａｔｉｏ）とも称されかつ有利には５〜３０の範囲内にある。
【００３５】
重合に引き続き、通常未反応モノマー、場合により揮発性副生成物、場合によっては存在する開始剤分解生成物及び場合により使用される溶剤の除去を行う。好ましくは、この目的のためには単数又は複数の、連続運転される、有利には直列接続された薄膜式蒸発器を使用することができる。分離したモノマー及び場合による溶剤は、工程にもちろん再供給することができる。場合により、副生成物、例えば開始剤分解生成物及び所望されないオリゴマーは、別の工程段階で予め分離することができる。
【００３６】
本発明による方法に基づき得られるポリマーは、架橋したポリマーとは異なり一連の有機溶剤中に可溶性であり、このことは該ポリマーの低い分子量を示唆する。本発明によるポリマーのための適当な溶剤は、例えばケトン、例えばアセトン、メチルエチルケトン、シクロヘキサン、芳香族炭化水素、例えばキシレン及びトルエン又はこれらの混合物、アルコール、例えばエタノール、ｎ−プロパノール、イソプロパノール、ｎ−ブタノール及びイソブタノール、エーテルアルコール、例えばエチレングリコールモノメチルエーテル、又は沸点＞１４０℃を有する高沸点の石油留分並びに前記溶剤の混合物である。
【００３７】
本発明による枝分かれしたポリマーは、匹敵する分子量を有する従来公知のポリマーとは規定された枝分かれ部位の存在により区別される。この場合、枝分かれ部位の割合は、使用するモノマーＢの量により左右されかつ一般には０．０１モル〜１モルの範囲内、有利には０．０５モル〜０．５ｍｏｌ／ｋｇの範囲内にある。
【００３８】
該方法により製造された部分枝分かれしたポリマーは、同じ分子量で類似したモノマー組成の線状ポリマーに比較して改良された耐候性を示す。
【００３９】
連鎖の枝分かれが既に低分子量構造内に予め形成されていることにより、それから適当な共架橋剤（ｃｏｃｒｏｓｓｌｉｎｋｅｒ）で極めて高い可撓性を有するマクロポリマーを構成することができる。この高い可撓性は、例えばＵＶ感光性塗料を用いたガラス繊維ケーブルのコーティング（一次コーティング、二次コーティング）の際に又はポリウレタンフォームを製造する際に重要である。
【００４０】
本発明によるポリマーは、重合したモノマーＡの種類に依存して、ペイント、保護塗料、印刷インキ、接着剤又は紙コーティング剤のような被膜のための結合剤として並びに熱硬化性コーティング剤系における並びにポリエステル及びポリウレタンにおける構成単位として好適である。ヒドロキシル基で官能性化された、本発明によるポリマーは、特にポリウレタンを製造する際、及び特に有利には脂肪族イソシアネートをベースとするポリウレタンフォームを製造する際に使用される。
【００４１】
以下の実施例で本発明を説明するが、該実施例は本発明を制限するものではない。
【００４２】
Ｉ．分析
分子量の測定は、ＤＩＮ５５６７２−１に基づき標準としてポリスチレンを使用してＧＰＣに基づき行った。これから多分散性（重量平均分子量Ｍｗの数平均分子量Ｍｎに対する比）を計算した。
【００４３】
粘度値は、フィジカ社（Ｆａ． Ｐｈｙｓｉｃａ）のＭＣ１００粘度計を用いて記載の温度でポリマーの未希釈のサンプルから測定した。
【００４４】
ＯＨ価（ポリマーｇ当たりのＫＯＨ ｍｇ）は、０．５Ｎのエタノール性ＫＯＨ溶液を用いてアセタール化したサンプルに滴定により測定した。まず、アセタール化されていないサンプルの酸価を同様に０．５Ｎのエタノール性ＫＯＨ溶液を用いて滴定により測定しかつＯＨ価を計算する際に考慮した。
【００４５】
エポキシ価［ｍｏｌ／ポリマーｋｇ］は、酢酸の添加後にＮ−セチル−Ｎ，Ｎ，Ｎ−トリメチルアンモニウムブロミドを用いた滴定により測定した。
【００４６】
溶解度の調査は、ポリマー２ｇをそれぞれの溶剤１ｍｌに溶解させることにより行った。これに基づき、３０分以内で殆ど完全に溶解した場合には、ポリマーを可溶性と見なした。
【００４７】
ＩＩ．圧力容器内での連続的製造
実施例１
温度計及び圧力センサ並びに２つの分離した計量供給ユニットを備えた油加熱式６リットル圧力容器に、溶剤６００ｍｌを装入し、かつ１９０℃に加熱した。これに１時間以内でフィード流１を介してモノマー混合物をかつフィード流２を介して開始剤溶液を添加した。添加の終了後に、該温度を１時間保持し、次いで６０℃に冷却しかつ反応混合物を溶剤で約５０〜６０質量％の固体含量に希釈した。そうして得られたポリマー溶液からの揮発性成分の除去は、薄膜式蒸発器内で１８０℃及び圧力＜２０ミリバールで行った。
【００４８】
モノマーフィード流は、ヒドロキシエチルアクリレート１５００ｇ、エチルヘキシルアクリレート１３５０ｇ及びヘキサンジオールジアクリレート１５０ｇを含有していた。開始剤フィード流としては、イソブタノール１５０ｇ中のジ−ｔ−アミルペルオキシド６０ｇの溶液を使用した。
【００４９】
ポリマーの固体含量は、９９．６％でありかつサンプルを２２０℃で１５分間加熱することにより測定した。数平均分子量Ｍｗは、２３６２ｇ／ｍｏｌであった。ポリマーのＯＨ価は、ＫＯＨ２１９ｍｇ／ｇであった。粘度値は、３０℃で４８０Ｐａ・ｓ及び１００℃で１．９Ｐａ・ｓであった。
【００５０】
実施例２
実施例１の作業手順に基づき、ヒドロキシエチルアクリレート１５０質量部、エチルヘキシルアクリレート４７質量部及びヘキサンジオールジアクリレート３質量部からなる均質な混合物３ｋｇを１９０℃で重合させた。開始剤フィードは、イソブタノール１５０ｇ中の溶かしたジ−ｔ−アミルペルオキシド１２０ｇを含有していた。測定された重合転化率は、９９．４％であった。
【００５１】
得られたポリマーの平均分子量Ｍｎは、１２９０ｇ／ｍｏｌであった。ポリマーのＯＨ価は、ＫＯＨ２１３ｍｇ／ｇであった。ポリマーの粘度値は、３０℃で３６Ｐａ・ｓ及び１００℃で１．６７Ｐａ・ｓであった。
【００５２】
該ポリマーは、アセトン、エタノール及びイソプロパノール中に可溶性であった。
【００５３】
ＩＩＩ．環状ギャップ型反応器内での連続的重合のための一般的作業手順
重合容器としては、混合を促進するためにリブが取り付けられたロータ（直径９６ｍｍ）を備えた、ギャップ幅４ｍｍ、容積（反応スペース内）１．５リットルを有する環状ギャップ型反応器を使用した。さらに、該反応器は、モノマーを計量供給するため、生成物を戻すための装置及び生成物を取り出すための装置を有していた。生成物を戻すための及びモノマーを供給するための装置は、二重管として構成されており、この場合モノマー供給は内側管を介して、生成物の戻しは外側管を介して行った。
【００５４】
重合は、内部温度１９０℃及びロータ回転数２００ｒｐｍで行った。モノマー処理量Ｄは、戻した生成物流Ｒ２６０ｋｇ／ｈで１３ｋｇ／ｈ（これは戻し比Ｒ／Ｄ＝２０に相当する）であった。重合に引き続き、溶融物を薄膜式蒸発器内で１８０℃でガス抜きした。
【００５５】
実施例３
グリシジルメタクリレート２３質量部、メチルメタクリレート５５質量部、ｎ−ブチルアクリレート１１質量部、メチルアクリレート８質量部及びヘキサンジオールアクリレート３質量部からなるモノマー混合物を、貯蔵容器内で均質に混合した。この混合物を環状ギャップ型反応器に導入する直前に、ジ−ｔ−アミルペルオキシド（キシレン中の５０質量％溶液として）２質量部を加えかつこの全部を後続のズルツァー（Ｓｕｌｚｅｒ）混合機内で混合した。重合及び引き続いてのガス抜き後に、以下の特性を有するポリマーが得られた：
分子量Ｍｎ＝１６２２ｇ／ｍｏｌ
多分散性（Ｍｗ／Ｍｎ）＝２．４５
エポキシ価＝０．１４５５
該ポリマーは、キシレン及びトルエン中に可溶性であった。
【００５６】
実施例４
実施例３のために記載した作業手順に基づき、グリシジルメタクリレート２３質量部、メチルメタクリレート５５質量部、ブチルアクリレート１１質量部、メチルアクリレート５質量部及びヘキサンジオールジアクリレート６質量部を重合させた。引き続いてのガス抜き後に、以下の特性を有するポリマーが得られた：分子量Ｍｎ＝１７５１ｇ／ｍｏｌ
多分散性（Ｍｗ／Ｍｎ）＝３．９８
エポキシ価＝０．１４２０
該ポリマーは、キシレン及びトルエン中に可溶性であった。
【００５７】
実施例５
連続的重合のために構成された、攪拌機を有する５リットルの圧力容器内で、１９０℃及び内部圧１０バールで２−ヒドロキシエチルアクリレート５０質量部、ｎ−ブチルアクリレート４７質量部及びヘキサンジオールアクリレート３質量部からなるモノマー混合物をジ−ｔ−アミルペルオキシド４質量部の存在下で連続的に重合させた。処理量（モノマー混合物＋開始剤）は、１０ｋｇ／ｈであった。重合に引き続き、取り出した生成物から１９０℃及び圧力＜３０ミリバールで薄膜式蒸発器内で揮発性成分を除去した。
【００５８】
該ポリマーは以下の特性を有していた：
分子量Ｍｎ＝１４８０ｇ／ｍｏｌ
多分散性（Ｍｗ／Ｍｎ）＝４．４６
ＯＨ価＝ＫＯＨ２１５ｍｇ／ｇ
未希釈のポリマーサンプルの粘度は、３０℃で６７Ｐａ・ｓ及び１００℃で１．７５Ｐａ・ｓであった。
【００５９】
比較例１
実施例１を以下の点を変更して繰り返した：重合温度は６０℃であった。開始剤としては、ジ−ｔ−アミルペルオキシドの代わりにアゾビスイソブチロニトリル３質量部（モノマーに対して）を使用した。重合開始の２時間後に、該反応混合物は架橋し、かつポリマー相と溶剤相への分離を生じた。得られたポリマーは、エタノール、イソプロパノール、アセトン及びキシレン中に不溶性であった。
【００６０】
比較例２
比較例１を以下の点を変更して繰り返した：アゾビスイソブチロニトリル３質量部の代わりに、開始剤０．２質量部を使用した。既に１時間後に、有機溶剤中にもはや不溶性である生成物が得られた。
【国際公開パンフレット】
2004504422.tif 000002
2004504422.tif 000003
2004504422.tif 000004
2004504422.tif 000005
2004504422.tif 000006
2004504422.tif 000007
2004504422.tif 000008
2004504422.tif 000009
2004504422.tif 000010
2004504422.tif 000011
2004504422.tif 000012
2004504422.tif 000013
2004504422.tif 000014
2004504422.tif 000015
2004504422.tif 000016
2004504422.tif 000017
【国際公開パンフレット（コレクトバージョン）】
2004504422.tif 000018
【国際調査報告】
2004504422.tif 000019
2004504422.tif 000020
2004504422.tif 000021
2004504422.tif 000022
2004504422.tif 000023
2004504422.tif 000024
2004504422.tif 000025
2004504422.tif 000026
2004504422.tif 000027
2004504422.tif 000028